(57)【要約】【課題】  この発明は、腐食性及び引火性がなくてメンテナンスが容易であり、安全性に優れたレドックスフロー電池を提供することを課題とする。【解決手段】  電極が炭素質材料例えばグラファイト等を、活物質が金属錯体例えば環状π電子を持つ多座配位子及び／又はアミノカルボン酸を持つ多座配位子を含む金属錯体を、及び電解液の溶媒がイオン液体例えば１−ブチル−３−メチルイミダゾリウムビス（トリフルオロメタンスルホニル）イミド（ＢＭＩ−ＴＦＳＩ）を含有することを特徴とするレドックスフロー電池【選択図】図１
2014127358.tif 000002
【特許請求の範囲】
【請求項１】
電極が炭素質材料を、活物質が金属錯体を、及び電解液の溶媒がイオン液体を含有することを特徴とするレドックスフロー電池。
【請求項２】
前記イオン液体は、イミダゾリウム系カチオンとホウフッ化物アニオン（ＢＦ4-）、六フッ化リン酸アニオン（ＰＦ6-）、トリフルオロメタンスルホン酸アニオン（ＣＦ3ＳＯ3-）（ＴＦ）、ビス（トリフルオロメタンスルホニル）イミドアニオン（Ｎ（ＣＦ3ＳＯ2）2-）（ＴＦＳＩ）又はヨウ化物イオン（Ｉ-）との溶融塩であることを特徴とする請求項１に記載のレドックスフロー電池。
【請求項３】
前記電極は、グラファイト、グラッシーカーボン、アセチレンブラック、バルカン、ケッチェンブラック、ファーネストブラック、ＶＧＣＦ、カーボンナノチューブ、カーボンナノホーン、フラーレンから選択される少なくとも１種を含むことを特徴とする請求項１又は２に記載のレドックスフロー電池。
【請求項４】
前記活物質が、環状π電子を持つ多座配位子及び／又はアミノカルボン酸を持つ多座配位子を含む金属錯体であることを特徴とする請求項１〜３のいずれか一項に記載のレドックスフロー電池。
【請求項５】
前記活物質が、鉄、マンガン、チタン、銅及び／又はニッケルを中心金属とする金属錯体であることを特徴とする請求項１〜４のいずれか一項に記載のレドックスフロー電池。
【発明の詳細な説明】
【技術分野】
【０００１】
この発明はレドックスフロー電池に関し、更に詳しくは、腐食性及び引火性がなくてメンテナンスが容易であり、安全性に優れたレドックスフロー電池に関する。
【背景技術】
【０００２】
再生可能な次世代大型二次蓄電池の一つとして、レドックスフロー電池が提案されている。１９７０年代にＮＡＳＡにより開発されたこのレドックスフロー電池は、溶液中における酸化反応と還元反応とを組み合わせた電池反応を用いた二次電池である（特許文献１）。
レドックスフロー電池に使用可能な活物質として複数の価数を有する金属イオンが探索され、多くの研究結果としてこれまでに実用段階に到達した活物質としての金属イオンはＶ２＋／Ｖ３＋、ＶＯ２＋／ＶＯ２＋、Ｆｅ２＋／Ｆｅ３＋、Ｃｒ２＋／Ｃｒ３＋及びこれらのいくつかの組み合わせである。これらの中でもバナジウム水溶液を用いたレドックスフロー電池は、大規模実証実験を経て実用化された（非特許文献１、特許文献２及び３）。
このようなレドックスフロー電池は、(1)電池反応が金属イオンの単純な酸化還元反応であるから、充放電サイクル寿命が長いと期待され、(2)電解液を収容する貯蔵タンクを増設させることにより大容量化する可能性があり、(3)セルを増設することにより大出力化を容易に実現できる可能性がある。
しかしながら、従来のレドックスフロー電池は、(1)電解液に溶解された金属イオンは高濃度化し難いので、エネルギー密度が他の二次電池に比べると低いこと、(2)水溶液では金属イオンの酸化還元反応により、電池を構成する金属部材の腐食が発生し、金属部材の腐食に起因する沈殿物が発生すること、と言った問題点がある。特に、唯一大規模に実用化された、バナジウム水溶液を用いたレドックスフロー電池は強酸である硫酸を用いているので、金属部材の腐食が不可避であり、それがためにセパレータに使用される高分子重合体及びセラミックスの損傷が引き起こされるという問題がある。これらの問題点が、レドックスフロー電池が普及しない原因となっている。
また、水溶液の代わりに有機溶媒を使用すると引火の恐れがあり、レドックスフロー電池の外に有機溶媒が漏出すると環境問題を誘発する。
こういった問題点を解決するために今までのところいくつかの試みがなされている。
一つの試みは金属イオンを安定化するために金属錯体を用いることである（特許文献４）。この特許文献４により、β―ジケトンを二量化して得られたテトラケトンを配位子として含むウラン錯体を用いることにより高効率で十分に大きな起電力を得ることができるレドックスフロー電池が提案されている。もっともこの特許文献４では、安定化に関するデータが開示されていない。
【０００３】
非特許文献２には、正極にＦｅ−２，２’−ビピリジン（ｂｐｙ）錯体を用い、負極にNi-bpy錯体を用い、電極に炭素繊維不織布を用いたレドックスフロー電池が提案されている。この非特許文献２によると、電解液にプロピレンカーボネートを用いることにより水系の電解液より大きな起電力２．２Vが得られたとされている。
非特許文献３には、正極にＦｅ−２，２’−ビピリジン（ｂｐｙ）錯体を使用し、電極にグラファイト不織布を用いたレドックスフロー電池が、開示されている。この非特許文献３によると、アセトニトリルを電解液の溶媒に使用することにより起電力１．５Vを得ることのできたことが報告されているが、エネルギー効率が６％であった。
別の試みは、水溶媒を使用することによる腐食を防止するために非水溶媒を使用することであり、非特許文献２にその例が開示されている。
【０００４】
しかし、有機溶媒の引火性及び環境問題については改善されていない。
別の他の試みは、電解液にイオン液体を用いることである。
一般に、イオン液体は物質をよく溶解し、不揮発性、非引火性及び高い熱安定性を示す溶媒であるから、レドックスフロー電池に適した電解液であると考えられる。イオン液体を用いたレドックスフロー電池はメンテナンスも容易であると期待される。
イオン液体を用いたレドックスフロー電池が非特許文献４及び特許文献５に開示されている。
【０００５】
非特許文献１に開示されたレドックスフロー電池は、イオン液体として１−ブチル−１−メチルピロリジウムビス（トリフルオロメタンスルホニル）イミド（略号：ＢＭＰ＋ＴＦＳＩ-）を用い、活物質としてFe-2,2’-ビピリジン錯体を用い、正極及び負極として白金を用いて形成される。この非特許文献１に開示された前記レドックスフロー電池は、その充電電気量の利用率が６０％程度であり、充放電効率（放電容量／充電容量）が５０％程度であった。このレドックスフロー電池の、充電後の開回路起電力は２．４Ｖであった。この起電力は２．４Ｖとバナジウム系レドックス電池の２倍の起電力を有すると非特許文献１では評価されている。
【０００６】
特許文献１に開示されたレドックス電池は、活物質としてバナジウム、ウラン、鉄、クロム等の遷移金属、亜鉛、ナトリウム、カリウム等のアルカリ金属、マグシウム、カルシウム、ストロンチウム等のアルカリ土類金属、塩素、臭素、硫黄等を使用し、イオン液体を電解液の溶媒として使用している（特許文献１の段落番号０００６）。特許文献１に開示されたレドックス電池においては、金属イオンを安定化させるために、電解液に硫酸及び塩酸等の強酸を添加することにより低いｐＨにしている。故に、この特許文献１に開示されたレドックス電池は液漏れ等によりレドックス電池の周辺機器に対する腐食性を有する。
【先行技術文献】
【特許文献】
【０００７】
【特許文献１】L.H.Thaller,USP3996064(1976)
【特許文献２】特開２０１１−７９６７９号公報
【特許文献３】特開２０１１−２１０６９６号公報
【特許文献４】特開２００５−２０９５２０号公報
【特許文献５】特開２０１０−８６９３５号公報
【非特許文献】
【０００８】
【非特許文献１】重松敏夫、総説：電力貯蔵用レドックスフロー電池、SEIテクニカルレビュー、２０１１年７月発行、第１７９号第７〜１６頁
【非特許文献２】Junyoung Mun et. al., Non-Aqueous Redox Flow Batteries with Nickel and Iron tris(2,2’-bipyridine) Complex Electrolyte, Electrochemical and Solid-State Letters, 15(2012)A80-A82
【非特許文献３】M.H.Chakrabarti, et. al, Evaluatiion of Electrolysis for Redox Flow Battery Applications,Electrochimica Acta,52(2007)2189-2195
【非特許文献４】立川直樹  博士学位論文（慶應大学２００８年度）「疎水性室温イオン液体における金属化学種の電極反応速度」
【発明の概要】
【発明が解決しようとする課題】
【０００９】
この発明の課題は、腐食性がなく、また引火性もなく、メンテナンスを容易に行うことのできるレドックスフロー電池を提供することにある。
【課題を解決するための手段】
【００１０】
前記課題を解決するための手段は、
（１）  電極が炭素質材料を、活物質が金属錯体を、及び電解液の溶媒がイオン液体を含有することを特徴とするレドックスフロー電池であり、
（２）  前記イオン液体は、イミダゾリウム系カチオンとホウフッ化物アニオン（ＢＦ4-）、六フッ化リン酸アニオン（ＰＦ6-）、トリフルオロメタンスルホン酸アニオン（ＣＦ3ＳＯ3-）（ＴＦ）、ビス（トリフルオロメタンスルホニル）イミドアニオン（Ｎ（ＣＦ3ＳＯ2）2-）（ＴＦＳＩ）又はヨウ化物イオン（Ｉ-）との溶融塩であることを特徴とする前記（１）に記載のレドックスフロー電池であり、
（３）  前記電極は、グラファイト、グラッシーカーボン、アセチレンブラック、バルカン、ケッチェンブラック、ファーネストブラック、ＶＧＣＦ、カーボンナノチューブ、カーボンナノホーン、フラーレンから選択される少なくとも１種を含むことを特徴とする前記（１）又は（２）に記載のレドックスフロー電池であり、
（４）  前記活物質が、環状π電子を持つ多座配位子及び／又はアミノカルボン酸を持つ多座配位子を含む金属錯体であることを特徴とする前記（１）〜（３）のいずれか一項に記載のレドックスフロー電池であり、
（５）  前記活物質が、鉄、マンガン、チタン、銅及び／又はニッケルを中心金属とする金属錯体であることを特徴とする前記（１）〜（４）のいずれか一項に記載のレドックスフロー電池である。
【発明の効果】
【００１１】
この発明によると、正極及び負極の活物質として金属錯体を使用するので金属イオンをそのまま使用するよりも活物質が安定になり、しかもバナジウム系金属イオンを使用するレドックスフロー電池におけるように金属イオンを安定化させるためにｐHの低い強酸を使用する必要がなく、イオン液体は引火性がなくて蒸発もしないので、メンテナンスが容易で安全性に優れ、炭素質材料を使用するので電位窓の広いレドックスフロー電池を提供することができる。この発明に係るレドックスフロー電池は、正極及び負極に対する金属錯体の酸化還元電位とイオン液体の酸化還元電位とが離れてその結果、良好な起電力を有する。
【図面の簡単な説明】
【００１２】
【図１】図１は、この発明に係るレドックスフロー電池の概略を示す説明図である。
【発明を実施するための形態】
【００１３】
図１に示されるように、この発明のレドックスフロー電池１は、正極セル（正極電極室とも称される。）２及び負極セル（負極電極室とも称される。）３と、正極セル２及び負極セル３を相互に分離するセパレータ６と、正極セル２及び負極セル３のそれぞれの中に配置される正極電極９及び負極電極１０と、正極セル２及び負極セル３中に貯留される電解液及び活物質とを有して成る。
【００１４】
前記セパレータとしては、イオン透過性があり、かつ正極側電解液と負極側電解液との混合を阻止する機能を有する限り特に制限がなく、例えば多孔性膜やイオン交換膜が使用でき、イオン交換膜としてはプロトン伝導性膜、カチオン交換膜やアニオン交換膜があげられる。
【００１５】
多孔性膜としては、テフロン（登録商標）、ポリプロピレンやポリエチレン等の高分子多孔性膜やシリカ、アルミナやガラス等の金属酸化物からなる多孔性膜やこれらを複合した多孔性複合膜等が好適に使用される。
【００１６】
プロトン伝導性膜としては、プロトン伝導性を有し、かつ電気的絶縁性を有する材質であれば特に限定されず、高分子膜又はコンポジット膜を用いることができる。
【００１７】
カチオン交換膜としては、カチオンを移動させることができる固体高分子電解質であれば特に制限はない。具体的には、パーフルオロカーボンスルフォン酸膜や、パーフルオロカーボンカルボン酸膜等のフッ素系イオン交換膜、リン酸を含浸させたポリベンズイミダゾール膜、ポリスチレンスルホン酸膜、スルホン酸化スチレン・ビニルベンゼン共重合体膜等を挙げることができる。
【００１８】
アニオン交換膜としては、アニオンの移動可能な固体高分子電解質が使用できる。具体的には、ポリオルトフェニレンジアミン膜、アンモニウム塩誘導体基を有するフッ素系イオン交換膜、アンモニウム塩誘導体基を有するビニルベンゼンポリマー膜、クロロメチルスチレン・ビニルベンゼン共重合体をアミノ化した膜等が挙げられる。
【００１９】
更に、高温環境下(例えば、１００℃以上)で電池を使用する場合には、スルホン化ポリイミド、2−アクリルアミド−2−メチルプロパンスルホン酸(AMPS)、スルホン化ポリベンゾイミダゾール、ホスホン化ポリベンゾイミダゾール、硫酸水素セシウム、ポリリン酸アンモニウム等が挙げられる。
【００２０】
アニオン交換膜としては、アニオンの移動可能な固体高分子電解質を使用できる。具体的には、正負極板面にポリオルトフェニレンジアミン膜、アンモニウム塩誘導体基を有するフッ素系イオン交換膜、アンモニウム塩誘導体基を有するビニルベンゼンポリマー膜、クロロメチルスチレン・ビニルベンゼン共重合体をアミノ化した膜等が挙げられる。
【００２１】
正極セル及び負極セル中に貯留される電解液はイオン液体である。
【００２２】
イオン液体は、レドックスフロー電池の電気化学反応を妨げない限り、どのようなものでも使用できる。また、正極セル用のイオン液体と負極セル用のイオン液体は、同種でも、異種でもよい。
【００２３】
好ましいイオン液体は、以下の範囲の電位窓、粘度及び／又はイオン伝導度を有する。
【００２４】
イオン液体の電位窓は、−２．５〜２．０Ｖｖｓ．Ａｇ／Ａｇ+が好ましい。低電位側の電位が−２．５Ｖより低くなると、ナトリウム、カリウム等のアルカリ金属や、マグネシウム、カルシウム、ストロンチウム等のアルカリ土類金属を活物質として使用し難くなる。高電位側の電位が２．０Ｖより高くなると、ウランや硫黄等の材料が活物質として使用し難くなる。この範囲であれば、より高起電力の電池を構成できる。なお、電位窓は、サイクリックボルタンメトリーを行い、溶媒の分解に伴う酸化電流及び還元電流の大きな急激な変化が検出された電位を意味する。
【００２５】
イオン液体の粘度は、２０℃において、１〜５００ｍＰａ・ｓの範囲が好ましい。１ｍＰａ・ｓより低いと、イオン液体の安定性が低下することがある。５００ｍＰａ・ｓより高いと、イオン液体を循環させるポンプの負荷が高くなりすぎることがある。より好ましい粘度は、１０〜１５０ｍＰａ・ｓの範囲であり、この範囲であれば、正極及び負極（以下、まとめて電極ともいう）へのイオン液体の染み込みをより良好にできる。なお、粘度は、ＴＡ Ｉｎｓｔｒｕｍｅｎｔｓ社製ＡＲ２０００により測定した値を意味する。
【００２６】
イオン液体のイオン伝導度は、２５℃において、０．０５〜２５ｍＳ／ｃｍの範囲が好ましい。０．０５ｍＳ／ｃｍより低くなると、電池の電気抵抗が高くなりすぎて充放電のエネルギー効率が低くなることがある。２５ｍＳ／ｃｍより高くなると、漏れ電流が大きくなり、エネルギー貯蔵性が低下することがある。より好ましいイオン伝導度は、１〜１５ｍＳ／ｃｍの範囲であり、この範囲であれば、レドックスフロー電池の充放電反応をより良好にできる。なお、イオン伝導度は、ソーラトロン社製１２８０Ｚ型電気化学測定システムを使用し、１０００Ｈｚの交流インピーダンスを測定した値を意味する。
【００２７】
イオン液体としては、例えば、芳香族系カチオンとホウフッ化物アニオン（ＢＦ4-）、六フッ化リン酸アニオン（ＰＦ6-）、トリフルオロメタンスルホン酸アニオン（ＣＦ3ＳＯ3-）（ＴＦ）、ビス（トリフルオロメタンスルホニル）イミドアニオン（Ｎ（ＣＦ3ＳＯ2）2-）（ＴＦＳＩ）又はヨウ化物イオン（Ｉ-）との溶融塩、脂肪族系カチオンとＢＦ4-、ＰＦ6-、ＴＦ、ＴＦＳＩ又はＩ-との溶融塩等が挙げられる。なお、ここでいう芳香族とは、ベンゼン及び化学的挙動がベンゼンに似た化合物をいう。
【００２８】
芳香族系カチオンとしては、１−エチル−３−メチルイミダゾリウム（ＥＭＩ）イオン、１−ブチル−３−メチルイミダゾリウム（ＢＭＩ）イオン、１−ヘキシル−３−メチルイミダゾリウム（ＨＭＩ）イオン、１−プロピル−３−メチルイミダゾリウム（ＭＰＩ）イオン、１，２−ジメチル−３−プロピルイミダゾリウム（ＤＭＰＩ）イオン等のイミダゾリウム系カチオン、ピリジニウム系カチオンが好適に使用できる。
【００２９】
脂肪族系カチオンとしては、テトラエチルアンモニウム（ＴＥＡ）イオン、トリエチルメチルアンモニウム（ＴＥＭＡ）イオン、トリメチルプロピルアンモニウム（ＴＭＰＡ）イオン等の第四級アンモニウム系カチオン、メチルプロピルピペリジニウム（ＭＰＰｉ）イオン、ブチルメチルピペリジニウム（ＢＭＰｉ）イオン等のピペリジニウム系カチオン、メチルプロピルピロリジニウム（ＭＰＰｙ）イオン、ブチルメチルピロリジニウム（ＢＭＰｙ）イオン等のピロリジニウム系カチオン等が好適に使用できる。
【００３０】
上記イオン液体中でもイミダゾリウム系カチオンとビス（トリフルオロメタンスルホニル）イミドアニオンとの組合せから成るイオン液体が好ましく、特に１−ブチル−３−メチルイミダゾリウムビス（トリフルオロメタンスルホニル）イミドが好ましい。イミダゾリウム系カチオンとビス（トリフルオロメタンスルホニル）イミドアニオンとの組合せからなるイオン液体は、(1)イオンが動きやすく、(2)内部抵抗が小さく、(3)大電流を取り出すことができるので好ましい。
【００３１】
この発明におけるイオン液体は電解液として使用される。つまり、この発明においては、電解液そのものがイオン液体であってもよく、イオン液体を含む電解液であっても良い。
【００３２】
電解液中には、イオン液体と、電解液溶媒を共存させることができる。電解液溶媒として、例えば、プロピレンカーボネート（ＰＣ）、エチレンカーボネート（ＥＣ）、ブチレンカーボネート等の環状カーボネート類と、ジメチルカーボネート（ＤＭＣ）、ジエチルカーボネート（ＤＥＣ）、エチルメチルカーボネート、ジプロピルカーボネート等の鎖状カーボネート類、γ−ブチロラクトン（以下、ＧＢＬと略称することがある）、γ−バレロラクトン等のラクトン類、テトラヒドロフラン、２−メチルテトラヒドロフラン等のフラン類、ジエチルエーテル、１，２−ジメトキシエタン、１，２−ジエトキシエタン、エトキシメトキシエタン、ジオキサン、トリエチレングリコールジメチルエーテル、テトラエチレングリコールジメチルエーテル等のエーテル類、ジメチルスルホキシド、スルホラン、メチルスルホラン、アセトニトリル、ギ酸メチル、酢酸メチル等が挙げられる。
【００３３】
中でもイオン液体との相溶性が高く、金属イオンへの配位能が高い１，２−ジメトキシエタン、１，２−ジエトキシエタン、エトキシメトキシエタン、トリエチレングリコールジメチルエーテル、テトラエチレングリコールジメチルエーテル等のグライム類が好ましい。特にトリエチレングリコールジメチルエーテル、テトラエチレングリコールジメチルエーテルは蒸気圧が非常に低く、イオン液体へ添加してもその安全性が高く、液の蒸発がないという利点を損なわないので好適である。
【００３４】
非水溶媒の添加量としては、イオン液体総重量に対して０．５〜５０ｗｔ％が非水溶媒の蒸発を抑えることができるという観点から好ましく、１〜３０ｗｔ％がより好ましい。
【００３５】
前記活物質としては、環状π電子を持つ多座配位子及び／又はアミノカルボン酸を持つ多座配位子を含む金属錯体が好ましい。
環状π電子を持つ多座配位子として、2,2’-ビピリジン、1,10-フェナントロリン、フタロシアニン、O-アミノフェノール、ベンゼン-1,2-ジチオール、2,6-ビス（ピラゾール-3-イル）ピリジン、ビピラジンやオクタエチルポルフィリン等をあげることができる。アミノカルボン酸を持つ多座配位子として、エチレンジアミン-N,N’-二酢酸、エチレンジアミン四酢酸、ニトリロ三酢酸、トランス-1,2-シクロヘキサンジアミン四酢酸、ジエチレントリアミン-N,N’,N’’,N’’’-五酢酸、グリシルグリシンやグリシルグルシルグリシン等をあげることができる。これらの配位子の中でも、2,2’-ビピリジン、1,10-フェナントロリン、フタロシアニン、エチレンジアミン-N,N’-二酢酸、エチレンジアミン四酢酸やニトリロ三酢酸が好適に用いられる。金属イオンとしては、特に制限はないが、鉄イオン、マンガンイオン、チタンイオン、ニッケルイオンや銅イオンが好適に用いられる。これらの配位子と金属イオンの組み合わせにより錯体を製造することができる。例えば、鉄イオンと2,2’-ビピリジン（bpy）の錯体（[Fe(II)(bpy)3]2+）、鉄イオンと1,10-フェナントロリン（phen）の錯体（[Fe(II)(phen)3]2+）、鉄イオンとニトリロ三酢酸（NTA）の錯体（[Fe(II)(NTA)(H2O)2)]−、チタンイオンとエチレンジアミン四酢酸（EDTA）の錯体（[Ti(IV)(EDTA)]）等があげられる。
【００３６】
活物質として前記金属錯体を用いると、金属イオンを活物質としてそのまま使用するよりも、活物質が安定になり、バナジウム系の活物質におけるように金属イオンを安定化させるために、強酸性つまり低いｐＨ値にする必要がなくなる。
【００３７】
正極セル及び負極セルのそれぞれの中に配置される電極は炭素質材料で形成される。炭素質材料としては、グラファイト、グラッシーカーボン、アセチレンブラック、バルカン、ケッチェンブラック、ファーネスブラック、ＶＧＣＦ、カーボンナノチューブ、カーボンナノホーン、フラーレン等の炭素粉末や炭素繊維が挙げられる。
【００３８】
前記電極は板状、箔状、棒状、メッシュ状、ラス板状、多孔質板状、多孔質棒状、織布状、不織布状、繊維状、フェルト状等の態様で使用されることができる。
【００３９】
この発明におけるイオン液体と金属錯体との組合せにおいて、前記炭素質材料を電極に採用すると、電位窓が広くなる。特に、負極に対応する金属錯体の低原子価の酸化還元電位が離れ、この組み合わせが負極として有効に活用されることができる。その結果、この発明に係るレドックスフロー電池は良好な起電力を発生させることができる。
【実施例】
【００４０】
(実施例１)
図１に示す構造を有するレドックスフロー電池１を使用した。レドックスフロー電池１において、正極電極室２と負極電極室３には、それぞれ正極電解液タンク４および負極電解液タンク５から電解液が配管１１を介して正極側ポンプ６及び負極側ポンプ７により供給される。正極電極室２と負極電極室３はセパレータ８で隔離される。正極電極室２と負極電極室３とには、それぞれ正極電極９及び負極電極１０が設置され外部回路に接続される。
【００４１】
正極電解液タンク４及び負極電解液タンク５には、鉄(II)錯体[Fe(II)(bpy)3](TFSI)2 ０．２４３ｇをイオン液体BMI-TFSI ２０ｍＬに溶解させた電解液が貯蔵され、それぞれ正極ポンプ６により正極電極室２と正極電解液タンク４との間で電解液が循環し、また、負極電極室３と負極電解液タンク５との間で電解液が循環する。正極電極９と負極電極１０は、グラッシーカーボン棒（直径１ｍｍ×長さ１０ｍｍ×各極３本  Ｒ−１丸棒グラッシーカーボン  ＢＡＳ社）を使用した。セパレータ８にはテフロンフィルター膜（ＰＴＦＥ  ０．１μ／０．４７ｍｍ  ＡＤＶＡＮＴＥＣ社）を用いた。正極電極室２に充填された電解液及び負極電極室３に充填された電解液は、正極側ポンプ６及び負極側ポンプ７で、流速５ｍＬ／ｍｉｎで循環された。
【００４２】
なお、鉄(II)錯体[Fe(II)(bpy)3](TFSI)2におけるbpyはビピリジンを示し、TFSIはビス（トリフルオロメタンスルホニル）イミドを示す。イオン液体BMI-TFSIにおけるBMIは１−ブチル−３−メチルイミダゾリウムを示す。
【００４３】
このレドックスフロー電池を０．６ｍＡの定電流で１０時間充電すると、０．３ｍＡの定電流で１５時間放電した。放電の活物質利用率は７５％であった。
【００４４】
（実施例２）
実施例１で使用されたレドックスフロー電池において、正極電極９と負極電極１０のグラッシーカーボン棒に変えて、グラファイト電極（直径１ｍｍ×長さ１０ｍｍ×各極３本  型番：ＰＦＣＥ１  カーボン電極  Ｄ＝１．０ｍｍ  ＢＡＳ社）を使用した他は、実施例１と同様に電池を作製し、実施例１と同様の条件で充放電を行った。
【００４５】
０．６ｍＡの定電流で１０時間充電すると、０．３ｍＡの定電流で１６時間放電した。放電の活物質利用率は８０％であった。
（実施例３）
実施例１におけるレドックスフロー電池において、正極電解液タンク４及び負極電解液タンク５の鉄(II)錯体[Fe(II)(bpy)3](TFSI)2に変えて、[Fe(II)(phen)3](TFSI)2 ０．２５９ｇをBMI-TFSI２０ｍＬに溶解させた電解液を貯蔵した他は実施例１と同様のレドックスフロー電池を作製し、実施例１と同様の条件で充放電を行った。なお、[Fe(II)(phen)3](TFSI)2におけるphenはフェニルを示す。
【００４６】
０．６ｍＡの定電流で１０時間充電すると、０．３ｍＡの定電流で１２時間放電した。放電の活物質利用率は７０％であった。
【００４７】
（実施例４）
実施例１におけるレドックスフロー電池において、正極電解液タンク４及び負極電解液タンク５のイオン液体BMI-TFSIに変えて、BMI-CF3SO3 ２０ｍＬを用いた他は、実施例１と同様にレドックスフロー電池を作製し、実施例１と同様の条件で充放電を行った。
【００４８】
レドックスフロー電池を０．６ｍＡの定電流で１０時間充電すると、０．３ｍＡの定電流で１３時間放電した。放電の活物質利用率は７５％であった。
【００４９】
（比較例１）
実施例１と同様の構成のレドックスフロー電池を作製した。正極電極２と負極電極３のグラッシーカーボン棒（直径１ｍｍ×長さ１０ｍｍ×各極３本  Ｒ−１丸棒グラッシーカーボン  ＢＡＳ社）に変えて、白金板（たて６．５ｍｍ×横６．５ｍｍ×厚さ０．２ｍｍ）を使用した。その他は実施例１と同様にレドックスフロー電池を作製し、実施例１と同様の条件で充放電を行った。
【００５０】
レドックスフロー電池を０．６ｍＡの定電流で１０時間充電しても、放電容量は得られなかった。
【符号の説明】
【００５１】
１      レドックスフロー電池
２      正極電極室
３      負極電極室
４      正極電解液タンク
５      負極電解液タンク
６      正極側ポンプ
７      負極側ポンプ
８      セパレータ
９      正極電極
１０    負極電極
１１    配管
【図１】
2014127358.tif 000003